КОМПОЗИЦИЯ И СПОСОБ ПРИГОТОВЛЕНИЯ СВЕРХЛЕГКОГО КЕРАМИЧЕСКОГО РАСКЛИНИВАЮЩЕГО НАПОЛНИТЕЛЯ

1. Сверхлегкий расклинивающий наполнитель, приготовленный из смеси сырьевых материалов, содержащей фарфоровую глину, гончарную глину и каолин (и/или кремнистую глину), в которой содержание фарфоровой глины составляет примерно от 5 до 85 вес.%, содержание каолина (и/или кремнистой глины) составляет примерно от 5 до 85 вес.% и содержание гончарной глины составляет примерно от 5 до 30 вес.%.
2. Расклинивающий наполнитель по п.1, в котором содержание глинозема в указанном расклинивающем наполнителе составляет примерно от 5,5 примерно до 35%.
3. Расклинивающий наполнитель по п.2, в котором содержание глинозема в указанном расклинивающем наполнителе составляет примерно от 5,5 примерно до 25%.
4. Расклинивающий наполнитель по п.3, в котором содержание глинозема в указанном расклинивающем наполнителе составляет примерно от 14 примерно до 25%.
2
5. Расклинивающий наполнитель по п.3, в котором содержание диоксида кремния (SiO) в указанном расклинивающем наполнителе составляет примерно от 89,5 примерно до 69,5%.
2
6. Расклинивающий наполнитель по п.4, в котором содержание диоксида кремния (SiO) в указанном расклинивающем наполнителе составляет примерно от 81,5 примерно до 69,5%.
3
3
7. Расклинивающий наполнитель по пп.1-6, в которых указанный расклинивающий наполнитель имеет кажущийся удельный вес примерно от 2,10 примерно до 2,55 г/см и объемную плотность примерно от 1,30 примерно до 1,50 г/см.
3
8. Расклинивающий наполнитель по п.7, в котором указанный расклинивающий наполнитель имеет кажущийся удельный вес от 2,30 до 2,50 г/см.
3
9. Расклинивающий наполнитель по п.7, в котором указанный расклинивающий наполнитель имеет кажущийся удельный вес от 1.30 до 1,40 г/см.
10. Расклинивающий наполнитель по пп.1 и 6 или 8-9, в которых проводимость указанного расклинивающего наполнителя по результатам измерений, проведенных по методике STIM-Lab, выше проводимости песка при давлениях до 8000 фунтов на кв. дюйм (55,16 МПа) через 50 ч при 275°F (135°C) в огайском песчанике в присутствии обескислороженного 2%-ного водного раствора KCl.
11. Расклинивающий наполнитель по п.1, в котором фракция расклинивающего наполнителя 40/70 меш имеет содержание разрушенных частиц примерно менее 5% при 7500 фунтов на кв. дюйм (51,71 МПа) и примерно менее 10% при 10000 фунтов на кв. дюйм (68,95 МПа).
12. Расклинивающий наполнитель по п.1, в котором фракция расклинивающего наполнителя размером 30/50 меш имеет содержание разрушенных частиц примерно менее 10% при 7500 фунтов на кв. дюйм (51,71 МПа) и примерно менее 15% при 10000 фунтов на кв. дюйм (68,95 МПа).
13. Расклинивающий наполнитель по п.1, в котором фракция расклинивающего наполнителя 20/40 меш имеет содержание разрушенных частиц примерно менее 15% при 7500 фунтов на кв. дюйм (51,71 МПа) и примерно менее 20% при 10000 фунтов на кв. дюйм (68,95 МПа).
14. Расклинивающий наполнитель по п.1, в котором указанный расклинивающий наполнитель состоит из твердых однородных по цвету сферических частиц.
15. Расклинивающий наполнитель по пп.1-6, 8 и 9 или 11-14, в которых упомянутая смесь сырьевых материалов дополнительно содержит упрочняющую добавку, выбранную из титанового концентрата, цирконового песка, оксида алюминия или их сочетаний
3
3
16. Сверхлегкий расклинивающий наполнитель с кажущимся удельным весом примерно от 2,10 примерно до 2,55 г/см и объемной плотностью примерно от 1,30 примерно до 1,50 г/см, приготовленный из смеси природных глин, в которой содержание глинозема составляет примерно от 5,5 примерно до 35%.
17. Расклинивающий наполнитель по п.16, в котором проводимость указанного расклинивающего наполнителя по результатам измерений, проведенных по методике STIM-Lab, выше проводимости песка при давлениях до 8000 фунтов на кв. дюйм (55,16 МПа) через 50 ч при 275°F (135°C) в огайском песчанике в присутствии обескислороженного 2%-ного водного раствора KCl.
18. Расклинивающий наполнитель по п.16 или 17, в котором содержание глинозема в упомянутой смеси составляет примерно от 5,5 примерно до 25%.
19. Расклинивающий наполнитель по п.18, в котором содержание глинозема в упомянутой смеси составляет примерно от 14 примерно до 25%.
2
20. Расклинивающий наполнитель по п.18, в котором содержание диоксида кремния (SiO) в упомянутой смеси природных глин составляет примерно от 89,5 примерно до 69,5%.
2
21. Расклинивающий наполнитель по п.19, в котором содержание диоксида кремния (SiO) в упомянутой смеси природных глин составляет примерно от 81,5 примерно до 69,5%.
22. Расклинивающий наполнитель по п.16, в котором указанный расклинивающий наполнитель состоит из твердых однородных по цвету сферических частиц.
23. Спеченная сферическая гранула, имеющая, по существу, округлую и сферическую форму, которая характеризуется коэффициентом, по меньшей мере, примерно 0,8 по диаграмме округлости и сферичности Крумбейна/Шлосса (Krumbein/Sloss), при этом содержание глинозема в упомянутой грануле составляет примерно от 5,5 примерно до 35%.
3
3
24. Гранула по п.23, в котором указанная гранула имеет кажущийся удельный вес примерно от 2,10 примерно до 2,55 г/см и объемную плотность примерно от 1,30 примерно до 1,50 г/см, при этом ее проводимость по результатам измерений, проведенных по методике STIM-Lab, выше проводимости песка при давлениях до 8000 фунтов на кв. дюйм (55,16 МПа) через 50 ч при 275°F (135°C) в огайском песчанике в присутствии обескислороженного 2%-ного водного раствора KCl.
2
25. Гранула по п.24, в котором содержание глинозема в указанной грануле составляет от 5,5 до 25% и содержание диоксида кремния (SiO) составляет от 89,5 до 69,5%.
26. Гранула по п.25, в котором содержание глинозема в указанной грануле составляет примерно от 14 до 24%, и содержание диоксида кремния составляет примерно от 81,5 до 69,5%.
27. Способ гидроразрыва подземного пласта, при котором нагнетают в пласт гидравлическую текучую среду с расходом и давлением, достаточными для раскрытия разрыва в пласте, и нагнетают в разрыв текучую среду, содержащую расклинивающий наполнитель по пп.1-22.
28. Способ приготовления расклинивающего наполнителя по пп.1-22, в которых высокой прочности расклинивающего наполнителя достигают регулированием времени обжига в процессе спекания в пределах примерно от 75 примерно до 960 мин и температуры обжига примерно от 1150 примерно до 1380°C.
29. Способ по п.28, в котором время обжига в процессе спекания составляет примерно от 120 примерно до 720 мин, а температура обжига - примерно от 1200 примерно до 1320°C.